(57)【要約】【課題】防汚性と耐候性に優れる塗膜を形成し得るシリコーン樹脂含有エマルジョンを提供する。【解決手段】［Ａ］下記（ａ１）、（ａ２）及び（ａ３）からなるエチレン性不飽和単量体混合物より得られる重合体と、［Ｂ］下記（ｂ１）、（ｂ２）及び（ｂ３）からなる群より選択される少なくとも１種の有機シラン化合物の加水分解及び縮合反応により得られるシリコーン樹脂と、を含有する、シリコーン樹脂含有エマルジョン。（ａ１）アクリルアミド：０．５〜５質量％、（ａ２）エチレン性不飽和カルボン酸エステルの１種以上：８５〜９９．５質量％、（ａ３）（ａ１）及び（ａ２）以外のエチレン性不飽和単量体の１種以上：０〜１０質量％、（ｂ１）、（ｂ２）及び（ｂ３）は、それぞれ下記式（１）、（２）及び（３）で表される有機シラン化合物。Ｒ１〜Ｒ５は明細書中で定義されるとおりである。2013256607.tif 000007ＣＨ３−Ｓｉ−（Ｒ４）３・・・（２）（ＣＨ３）２−Ｓｉ−（Ｒ５）２・・・（３）【選択図】なし【特許請求の範囲】
【請求項１】
［Ａ］下記（ａ１）、（ａ２）及び（ａ３）からなるエチレン性不飽和単量体混合物より得られる重合体と、
（ａ１）アクリルアミドをエチレン性不飽和単量体混合物の全量に対し０．５〜５質量％
（ａ２）エチレン性不飽和カルボン酸エステルの１種以上をエチレン性不飽和単量体混合物の全量に対し８５〜９９．５質量％
（ａ３）（ａ１）及び（ａ２）以外のエチレン性不飽和単量体の１種以上をエチレン性不飽和単量体混合物の全量に対し０〜１０質量％
［Ｂ］下記（ｂ１）、（ｂ２）及び（ｂ３）からなる群より選択される少なくとも１種の有機シラン化合物の加水分解及び縮合反応により得られるシリコーン樹脂と、
（ｂ１）下記式（１）で表される有機シラン化合物
【化１】
2013256607.tif 000006
（Ｒ１は炭素数１〜３のアルキル基、炭素数１〜１０のアクリル酸アルキル基、炭素数１〜１０のメタクリル酸アルキル基、フェニル基、又はシクロヘキシル基を示し、Ｒ２は水素原子、又は炭素数１〜１６の脂肪族炭化水素基を示し、Ｒ３は炭素数１〜８のアルコキシ基、アセトキシ基又は水酸基を示し、ｎは１〜３の整数であり、ｍは０又は１であり、かつｎ＋ｍ≦３である。Ｒ１が複数存在する場合、Ｒ１はそれぞれ同一であってもよく、互いに異なっていてもよい。Ｒ３が複数存在する場合、Ｒ３はそれぞれ同一であってもよく、互いに異なっていてもよい。）
（ｂ２）下記式（２）で表される有機シラン化合物
ＣＨ３−Ｓｉ−（Ｒ４）３                                    （２）
（Ｒ４はそれぞれ独立して炭素数１〜８のアルコキシ基、アセトキシ基、又は水酸基を示す。）
（ｂ３）環状有機シラン化合物又は下記式（３）で表される有機シラン化合物
（ＣＨ３）２−Ｓｉ−（Ｒ５）２                              （３）
（Ｒ５はそれぞれ独立して炭素数１〜８のアルコキシ基、アセトキシ基又は水酸基を示す。）
を含有する、シリコーン樹脂含有エマルジョン。
【請求項２】
前記重合体［Ａ］１００質量部に対し、前記シリコーン樹脂［Ｂ］の含有量が、前記加水分解及び縮合反応に用いた前記有機シラン化合物の合計量に換算して、０．１質量部以上２００質量部以下である、請求項１に記載のシリコーン樹脂含有エマルジョン。
【発明の詳細な説明】
【技術分野】
【０００１】
本発明は、シリコーン樹脂含有エマルジョンに関する。
【背景技術】
【０００２】
近年、環境問題の観点から水性樹脂塗料が広く用いられている。特に建築物の外壁材のトップコートとして用いられる塗料に対しては、美観上及び材料の性能上の問題として、高いレベルの防汚性や耐候性が求められる。
【０００３】
一般に建築物の汚れは、大気中の塵、埃、排ガス等の汚染物質が、塗膜表面に経時的に堆積することによって生ずる。特に問題となるのが、降雨により生ずる筋状の汚れ、すなわち雨筋汚染である。この問題に対しては、塗膜表面を親水化することで、付着した汚染物質を雨水により除去する手法が一般に用いられる。特許文献１には、水の接触角が小さく、水の濡れ性に優れた皮膜を形成することができる合成樹脂エマルジョンが開示されている。特許文献２には、優れた耐汚染性を備えた被膜を形成する水分散性被覆組成物が開示されている。特許文献３には、雨だれ汚染性に極めて優れる低汚染型塗料用エマルジョンが開示されている。
【先行技術文献】
【特許文献】
【０００４】
【特許文献１】特開平９−５２９７４号公報
【特許文献２】特開平１０−７９７６号公報
【特許文献３】特開平１０−４６０９９号公報
【発明の概要】
【発明が解決しようとする課題】
【０００５】
親水性の高い塗膜を形成する塗料は、耐候性が十分とは言えない。特許文献１に記載の発明は、耐候性に対する要求レベルが高い塗料に用いるには不向きである。特許文献２に記載の発明は、樹脂のガラス転移温度（Ｔｇ）が５０℃以上と高いため、防汚性には優れる一方、塗装後に造膜助剤が揮発して樹脂のＴｇが上昇した後に、塗膜にクラックが発生する恐れがある。特許文献３に記載の発明は、耐候性に対する要求レベルが高い塗料に用いるには不向きである。
【０００６】
本発明は、防汚性と耐候性に優れる塗膜を形成し得るシリコーン樹脂含有エマルジョンの提供を目的とするものである。
【課題を解決するための手段】
【０００７】
本発明者らは、前記問題点を解決するために鋭意研究を重ねた結果、本発明を完成するに至った。即ち、本発明の第１は、
［Ａ］下記（ａ１）、（ａ２）及び（ａ３）からなるエチレン性不飽和単量体混合物より得られる重合体と、
（ａ１）アクリルアミドをエチレン性不飽和単量体混合物の全量に対し０．５〜５質量％
（ａ２）エチレン性不飽和カルボン酸エステルの１種以上をエチレン性不飽和単量体混合物の全量に対し８５〜９９．５質量％
（ａ３）（ａ１）及び（ａ２）以外のエチレン性不飽和単量体の１種以上をエチレン性不飽和単量体混合物の全量に対し０〜１０質量％
［Ｂ］下記（ｂ１）、（ｂ２）及び（ｂ３）からなる群より選択される少なくとも１種の有機シラン化合物の加水分解及び縮合反応により得られるシリコーン樹脂と、
（ｂ１）下記式（１）で表される有機シラン化合物
【化１】
2013256607.tif 000002
（Ｒ１は炭素数１〜３のアルキル基、炭素数１〜１０のアクリル酸アルキル基、炭素数１〜１０のメタクリル酸アルキル基、フェニル基、又はシクロヘキシル基を示し、Ｒ２は水素原子、又は炭素数１〜１６の脂肪族炭化水素基を示し、Ｒ３は炭素数１〜８のアルコキシ基、アセトキシ基又は水酸基を示し、ｎは１〜３の整数であり、ｍは０又は１であり、かつｎ＋ｍ≦３である。Ｒ１が複数存在する場合、Ｒ１はそれぞれ同一であってもよく、互いに異なっていてもよい。Ｒ３が複数存在する場合、Ｒ３はそれぞれ同一であってもよく、互いに異なっていてもよい。）
（ｂ２）下記式（２）で表される有機シラン化合物
ＣＨ３−Ｓｉ−（Ｒ４）３                                    （２）
（Ｒ４はそれぞれ独立して炭素数１〜８のアルコキシ基、アセトキシ基、又は水酸基を示す。）
（ｂ３）環状有機シラン化合物又は下記式（３）で表される有機シラン化合物
（ＣＨ３）２−Ｓｉ−（Ｒ５）２                              （３）
（Ｒ５はそれぞれ独立して炭素数１〜８のアルコキシ基、アセトキシ基又は水酸基を示す。）
を含有する、シリコーン樹脂含有エマルジョンである。
本発明の第２は、重合体［Ａ］１００質量部に対し、シリコーン樹脂［Ｂ］の含有量が、加水分解及び縮合反応に用いた有機シラン化合物の合計量に換算して、０．１質量部以上２００質量部以下である、本発明の第１に記載のシリコーン樹脂含有エマルジョンである。
【発明の効果】
【０００８】
本発明によれば、防汚性と耐候性に優れる塗膜を形成し得るシリコーン樹脂含有エマルジョンが提供される。
【図面の簡単な説明】
【０００９】
【図１】防汚性を判定するのに用いたアルマイト板の概略図である。
【発明を実施するための形態】
【００１０】
本発明の実施形態について、以下に具体的に説明する。
本実施形態のシリコーン樹脂含有エマルジョンは、所定のエチレン性不飽和単量体混合物より得られる重合体［Ａ］と所定の有機シラン化合物の加水分解及び縮合反応により得られるシリコーン樹脂［Ｂ］とを含有する。
【００１１】
＜重合体［Ａ］＞
本実施形態の重合体［Ａ］は、下記（ａ１）、（ａ２）及び（ａ３）の単量体からなる混合物（エチレン性不飽和単量体混合物）から得られる。アクリルアミド（ａ１）：エチレン性不飽和単量体混合物の全量に対し０．５〜５質量％、１種以上のエチレン性不飽和カルボン酸エステル（ａ２）：エチレン性不飽和単量体混合物の全量に対し８５〜９９．５質量％、並びに（ａ１）及び（ａ２）以外の、１種以上のエチレン性不飽和単量体（ａ３）：エチレン性不飽和単量体混合物の全量に対し０〜１０質量％。本実施形態のシリコーン樹脂含有エマルジョンを多段乳化重合法により製造する場合には、上記したエチレン性不飽和単量体混合物の全量とは、各段階で用いた（ａ１）、（ａ２）及び（ａ３）の合計量を意味し、（ａ１）、（ａ２）及び（ａ３）の単量体のそれぞれの合計が上述の範囲内であればよい。
【００１２】
＜アクリルアミド（ａ１）＞
アクリルアミド（ａ１）は塗膜表面を親水化し、防汚性を高めるために有効な成分であり、極めて重要である。防汚性に優れる塗膜を得るためのアクリルアミドの比率としては、エチレン性不飽和単量体混合物の全量に対し０．５質量％以上、好ましくは１質量％以上である。アクリルアミドの比率が高いほど、塗膜表面が親水化し、高い防汚性が期待できるが、一方でアクリルアミドの比率増大に伴い、エマルジョンの粘度が急激に上昇する。製造及び取り扱いを容易にするためには、エマルジョンの濃度を下げる必要が生じる。しかし、エマルジョンの濃度を下げると塗料化が困難となる。そのため、アクリルアミドの比率の上限としては、５質量％である。
【００１３】
＜エチレン性不飽和カルボン酸エステル（ａ２）＞
本実施形態のエチレン性不飽和カルボン酸エステル（ａ２）としては、例えば、分子内にエチレン性不飽和結合を有するカルボン酸エステルであればよく、その具体例としては、例えば、メチルアクリレート、エチルアクリレート、プロピルアクリレート、イソプロピルアクリレート、ブチルアクリレート、イソブチルアクリレート、ｎ−ヘキシルアクリレート、シクロヘキシルアクリレート、２−エチルヘキシルアクリレート、ラウリルアクリレート、ベンジルアクリレート、フェニルアクリレート、メチルメタクリレート、エチルメタクリレート、プロピルメタクリレート、イソプロピルアクリレート、ブチルメタクリレート、イソブチルメタクリレート、ｎ−ヘキシルメタクリレート、シクロヘキシルメタクリレート、２−エチルヘキシルメタクリレート、ラウリルメタクリレート、ベンジルメタクリレート、フェニルメタクリレート、ヒドロキシエチルアクリレート、ヒドロキシエチルメタクリレート、及びヒドロキシプロピルアクリレート、ヒドロキシプロピルメタクリレート等が挙げられる。これらは１種単独で用いてもよく、またこれらの２種以上を組み合わせて用いてもよい。
【００１４】
エチレン性不飽和カルボン酸エステル（ａ２）の比率は、エチレン性不飽和単量体混合物の全量に対し８５〜９９．５質量％であり、８７〜９９．５質量％が好ましく、９０〜９９．５質量％がより好ましい。エチレン性不飽和カルボン酸エステル（ａ２）が８５〜９９．５質量％の範囲であると、本実施形態のシリコーン含有エマルジョンを塗膜にした際に、優れた防汚性及び耐候性を発揮することができる。
【００１５】
＜（ａ１）及び（ａ２）以外のエチレン性不飽和単量体（ａ３）＞
本実施形態の（ａ１）及び（ａ２）以外のエチレン性不飽和単量体（ａ３）としては、例えば、分子内にエチレン性不飽和結合を有する単量体で（ａ１）及び（ａ２）に分類されないものであればよく、その具体例としては、例えば、アクリル酸、メタクリル酸、イタコン酸、マレイン酸及びフマール酸等のカルボン酸単量体；メタクリルアミド、Ｎ，Ｎ−メチレンビスアクリルアミド、ダイアセトンアクリルアミド、ダイアセトンメタクリルアミド、マレイン酸アミド、Ｎ−メチロールアクリルアミド、Ｎ−メチロールメタクリルアミド、Ｎ−メトキシメチルアクリルアミド、Ｎ−メトキシメチルメタクリルアミド、Ｎ−ブトキシメチルアクリルアミド及びＮ−ブトキシメチルメタクリルアミド等の（ａ１）を除くアミド基含有単量体；スチレン、ビニルトルエン及びα−メチルスチレン等の芳香族単量体が挙げられる。また、これらの単量体に加えて、本実施形態のシリコーン含有エマルジョン（水性樹脂組成物）に要求される様々な品質、物性を改良するために、上記以外のエチレン性不飽和単量体成分をさらに使用することもできる。それらの単量体としては、（ａ１）及び（ａ２）の単量体と共重合可能なその他の重合性単量体が使用できる。例えば、アミノ基、スルホン酸基、リン酸基などの官能基を有する各種の単量体、さらには酢酸ビニル、プロピオン酸ビニル、バーサチック酸ビニル、ビニルピロリドン、メチルビニルケトン、ブタジエン、エチレン、プロピレン、塩化ビニル、塩化ビニリデンなども所望に応じて使用できる。これらは１種単独で用いてもよく、またこれらの２種以上を組み合わせて用いてもよい。なお、エチレン性不飽和単量体（ａ３）のうち、下記の反応性乳化剤にも該当するものは、反応性乳化剤に分類する。
【００１６】
（ａ１）及び（ａ２）以外のエチレン性不飽和単量体（ａ３）は、必ずしも添加する必要はなく、その比率は、エチレン性不飽和単量体混合物の全量に対し０〜１０質量％であり、０〜８質量％が好ましく、０〜５質量％がより好ましい。（ａ１）及び（ａ２）以外のエチレン性不飽和単量体（ａ３）が０〜１０質量％の範囲であると、本実施形態のシリコーン含有エマルジョンを塗膜にした際に、より優れた防汚性及び耐候性を発揮することができる。
【００１７】
なお、（ａ１）及び（ａ２）以外のエチレン性不飽和単量体（ａ３）が（ｂ１）にも該当しうる場合には、（ｂ１）に分類する。
【００１８】
＜シリコーン樹脂［Ｂ］＞
本実施形態においては、塗膜に高いレベルの耐候性を付与するために、シリコーン樹脂［Ｂ］として、下記（ｂ１）、（ｂ２）及び（ｂ３）からなる群より選択される少なくとも１種の有機シラン化合物の加水分解縮合物を含有する。
【００１９】
（ｂ１）下記式（１）で表される有機シラン化合物（ただし（ｂ２）又は（ｂ３）に該当するものを除く）
【化２】
2013256607.tif 000003
（Ｒ１は炭素数１〜３のアルキル基、炭素数１〜１０のアクリル酸アルキル基、炭素数１〜１０のメタクリル酸アルキル基、フェニル基、又はシクロヘキシル基を示し、Ｒ２は水素原子、又は炭素数１〜１６の脂肪族炭化水素基を示し、Ｒ３は炭素数１〜８のアルコキシ基、アセトキシ基又は水酸基を示し、ｎは１〜３の整数であり、ｍは０又は１であり、かつｎ＋ｍ≦３である。Ｒ１が複数存在する場合、Ｒ１はそれぞれ同一であってもよく、互いに異なっていてもよい。Ｒ３が複数存在する場合、Ｒ３はそれぞれ同一であってもよく、互いに異なっていてもよい。ただし、（ｂ２）又は（ｂ３）に該当するものを除く。）
【００２０】
（ｂ２）下記式（２）で表される有機シラン化合物
ＣＨ３−Ｓｉ−（Ｒ４）３                                （２）
（Ｒ４はそれぞれ独立して炭素数１〜８のアルコキシ基、アセトキシ基、又は水酸基を示す。）
【００２１】
（ｂ３）環状有機シラン化合物又は下記式（３）で表される有機シラン化合物
（ＣＨ３）２−Ｓｉ−（Ｒ５）２                          （３）
（Ｒ５はそれぞれ独立して炭素数１〜８のアルコキシ基、アセトキシ基、又は水酸基を示す。）
【００２２】
有機シラン化合物（ｂ１）の好ましい具体例としては、フェニルトリメトキシシラン、ジフェニルジメトキシシラン、フェニルトリエトキシシラン、ジフェニルジエトキシシラン、フェニルメチルジメトキシシラン、シクロヘキシルトリメトシキシシラン、ジシクロヘキシルジメトキシシラン、シクロヘキシルトリエトキシシラン、ジシクロヘキシルジエトキシシラン、γ−アクリロキシプロピルトリメトキシシラン、γ−アクリロキシプロピルトリエトキシシラン、γ−メタクリロキシプロピルトリメトキシシラン、γ−メタクリロキシプロピルトリエトキシシラン、γ−メタクリロキシプロピルメチルジメトキシシラン等が挙げられる。これらは１種単独で用いてもよく、またこれらの２種以上を組み合わせて用いてもよい。
【００２３】
本実施形態のシリコーン樹脂含有エマルションを作製する際の、有機シラン化合物（ｂ１）の使用量を、重合体［Ａ］１００質量部に対して、０．１質量部以上とすることで、得られる塗膜の耐候性が向上する。また（ｂ１）の使用量が多い程耐候性の向上が期待できるが、製造コストの抑制の観点から、重合体［Ａ］１００質量部に対して２００質量部以下、好ましくは１５０質量部以下とするのが好ましい。
【００２４】
有機シラン化合物（ｂ２）の好ましい具体例としては、メチルトリメトキシシラン、及びメチルトリエトキシシラン等が挙げられる。これらは１種単独で用いてもよく、またこれらの２種以上を組み合わせて用いてもよい。
【００２５】
本実施形態のシリコーン樹脂含有エマルションを作製する際の、有機シラン化合物（ｂ２）の使用量としては、重合体［Ａ］１００質量部に対して、０．１質量部以上２００質量部以下、好ましくは１５０質量部以下とすることが、塗膜性能と製造コストとのバランスの点で好ましい。
【００２６】
有機シラン化合物（ｂ３）の好ましい具体例としては、環状有機シラン化合物については、オクタメチルシクロテトラシロキサン、オクタフェニルシクロシロキサン、ヘキサメチルシクロトリシロキサン、デカメチルシクロペンタシロキサン、及びテトラメチルテトラビニルシクロテトラシロキサンを挙げられる。これらは１種単独で用いてもよく、またこれらの２種以上を組み合わせて用いてもよい。また、式（３）で表される有機シラン化合物については、ジメチルジメトキシシラン、及びジメチルジエトキシシラン等が挙げられる。これらは１種単独で用いてもよく、またこれらの２種以上を組み合わせて用いてもよい。
【００２７】
本実施形態のシリコーン樹脂含有エマルションを作製する際の、有機シラン化合物（ｂ３）の使用量としては、重合体［Ａ］１００質量部に対して、０．１質量部以上２００質量部以下、好ましくは１５０質量部以下とすることが、塗膜性能と製造コストとのバランスの点で好ましい。
【００２８】
有機シラン化合物（ｂ３）を用いることにより、該有機シラン化合物の加水分解縮合物であるシリコーン樹脂［Ｂ］の架橋密度を低くし、シリコーン樹脂の構造が複雑になることを防ぐことができ、これによって、塗膜に柔軟性を付与することができる。一般に柔軟性を有し、耐クラック性に優れる塗膜は、耐候性が劣る傾向があるが、有機シラン化合物（ｂ３）を用いることで、耐候性、耐クラック性共に優れる塗膜を得ることができる。
【００２９】
シリコーン樹脂含有エマルジョン中のシリコーン樹脂［Ｂ］の含有量は、加水分解及び縮合反応に用いた有機シラン化合物（ｂ１）、（ｂ２）及び（ｂ３）の合計量（加水分解及び縮合反応前の有機シラン化合物（単量体）の合計量）に換算した場合、重合体［Ａ］１００質量部に対し、０．１質量部以上２００質量部以下であることが好ましい。この範囲内であると、塗膜性能と製造コストとを両立することがより容易になる。
【００３０】
前記した有機シラン化合物の加水分解縮合物であるシリコーン樹脂［Ｂ］の存在は、２９Ｓｉ−ＮＭＲ（２９Ｓｉ核磁気共鳴スペクトル）または１Ｈ−ＮＭＲ（プロトン核磁気共鳴スペクトル）によって知ることができる。例えば、有機シラン化合物（ｂ２）の加水分解縮合物は、２９Ｓｉ−ＮＭＲのケミカルシフトが−４０〜−８０ＰＰＭにピークを示すことで同定することができる。また、有機シラン化合物（ｂ３）の加水分解縮合物は、２９Ｓｉ−ＮＭＲのケミカルシフトが−１６〜−２６ＰＰＭにピークを示すことで同定することができる。
【００３１】
＜乳化剤＞
本発明に用いる乳化剤としては、一分子中に少なくとも一つ以上の親水基と一つ以上の親油基を有する化合物を用いることができる。例えば、非反応性のアルキル硫酸エステル、ポリオキシエチレンアルキルエーテル硫酸エステル塩、アルキルベンゼンスルホン酸塩、アルキルナフタレンスルホン酸塩、アルキルスルホコハク酸塩、アルキルジフェニルエーテルジスルホン酸塩、ナフタレンスルホン酸ホルマリン縮合物、ポリオキシエチレン多環フェニルエーテル硫酸エステル塩、ポリオキシエチレンジスチレン化フェニルエーテル硫酸エステル塩、脂肪酸塩、アルキルリン酸塩、及びポリオキシエチレンアルキルフェニルエーテル硫酸エステル塩等のアニオン性乳化剤、並びに、非反応性のポリオキシエチレンアルキルエーテル、ポリオキシアルキレンアルキルエーテル、ポリオキシエチレン多環フェニルエーテル、ポリオキシエチレンジスチレン化フェニルエーテル、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル、ポリオキシエチレンアルキルアミン、アルキルアルカノールアミド、及びポリオキシエチレンアルキルフェニルエーテル等のノニオン性乳化剤が挙げられる。
【００３２】
上記のアニオン性乳化剤及びノニオン性乳化剤の他に、親水基と親油基とを有する乳化剤の化学構造の中にエチレン性二重結合を導入した、いわゆる反応性乳化剤を用いても良い。反応性乳化剤のうち、アニオン性乳化剤としては、例えばスルホン酸基、スルホネート基又は硫酸エステル基及びこれらの塩を有するエチレン性不飽和単量体が挙げられ、これらの中でも、スルホン酸基、又はそのアンモニウム塩かアルカリ金属塩である基（アンモニウムスルホネート基、又はアルカリ金属スルホネート基）を有するエチレン性不飽和単量体であることが好ましい。より具体的には、アルキルアリルスルホコハク酸塩（例えば、エレミノール（商標）ＪＳ−２、ＪＳ−５（三洋化成（株）製）等が挙げられる）、ポリオキシエチレンアルキルプロペニルフェニルエーテル硫酸エステル塩（例えば、アクアロン（商標）ＨＳ−１０（第一工業製薬（株）製）等が挙げられる）、α−〔１−〔（アリルオキシ）メチル〕−２−（ノニルフェノキシ）エチル〕−ω−ポリオキシエチレン硫酸エステル塩（例えば、アデカリアソープ（商標）ＳＥ−１０２５Ｎ（旭電化工業（株）製）等が挙げられる）、アンモニウム−α−スルホナト−ω−１−（アリルオキシメチル）アルキルオキシポリオキシエチレン（例えば、アクアロン（商標）ＫＨ−１０（第一工業製薬（株）製）等が挙げられる）等のスチレンスルホン酸塩が挙げられる。また、反応性乳化剤のうち、ノニオン性乳化剤としては、例えばα−〔１−〔（アリルオキシ）メチル〕−２−（ノニルフェノキシ）エチル〕−ω−ヒドロキシポリオキシエチレン（例えば、アデカリアソープ（商標）ＮＥ−２０、ＮＥ−３０、ＮＥ−４０（旭電化工業（株）製）等が挙げられる）、ポリオキシエチレンアルキルプロペニルフェニルエーテル（例えば、アクアロン（商標）ＲＮ−１０、ＲＮ−２０、ＲＮ−３０、ＲＮ−５０（第一工業製薬（株）製）等が挙げられる）等が挙げられる。なお、反応性乳化剤のうち、エチレン性不飽和単量体（ａ３）にも該当するものであっても、反応性乳化剤に分類する。
【００３３】
＜その他の成分＞
本実施形態のシリコーン樹脂含有エマルジョンの製造に用いる重合開始剤には特に制限はなく、例えば一般に用いられるラジカル重合開始剤を用いることができる。ラジカル重合開始剤は、熱又は還元性物質等によってラジカルを生成して重合性単量体の付加重合を起こさせるもので、水溶性又は油溶性の過硫酸塩、過酸化物、アゾビス化合物等が挙げられる。具体的には過硫酸カリウム、過硫酸ナトリウム、過硫酸アンモニウム、過酸化水素、ｔ−ブチルハイドロパーオキサイド、ｔ−ブチルパーオキシベンゾエート、２，２−アゾビスイソブチロニトリル、２，２−アゾビス（２−ジアミノプロパン）ハイドロクロライド、２，２−アゾビス（２，４−ジメチルバレロニトリル）等が挙げられ、好ましくは水溶性のものである。なお、重合速度の促進や低温反応を望む場合には、重亜硫酸ナトリウム、塩化第一鉄、アスコルビン酸、ホルムアルデヒドスルホオキシレート塩等の還元剤をラジカル重合開始剤と組み合わせて用いることができる。
【００３４】
また必要に応じて、分子量調整剤を使用することができる。具体的にはドデシルメルカプタン、ブチルメルカプタン等が挙げられる。使用方法は特に限定されるものではないが、使用量が多い場合には、重合体の分子量低下による耐候性能低下を招くことがあるため、その量は全単量体質量の２％以下が好ましい。
【００３５】
その他、本発明のシリコーン樹脂含有エマルジョンには、通常水系塗料に添加配合される成分、例えば、増粘剤、成膜助剤、可塑剤、凍結防止剤、消泡剤、染料、防腐剤、紫外線吸収剤、光安定剤等を任意に配合することができる。
【００３６】
上記増粘剤としては、ポリカルボン酸系増粘剤及びセルロース系増粘剤、ポリビニルアルコール（部分鹸化ポリ酢酸ビニル等を含む）及びポリビニルピロリドン等の高分子分散安定剤等、並びに、その他のポリエーテル系増粘剤等が挙げられる。これらは１種単独で用いてもよく、またこれらの２種以上を組み合わせて用いてもよい。
【００３７】
造膜助剤として具体的には、ジエチレングリコールモノブチルエーテル、エチレングリコールモノブチルエーテル、ジエチレングリコールジエチルエーテル、ジエチレングリコールジブチルエーテル、エチレングリコールモノ２−エチルヘキシルエーテル、２，２，４−トリメチル−１，３−ブタンジオールイソブチレート、グルタル酸ジイソプロピル、プロピレングリコールｎ−ブチルエーテル、ジプロピレングリコールｎ−ブチルエーテル、トリプロピレングリコールｎ−ブチルエーテル、ジプロピレングリコールメチルエーテル、トリプロピレングリコールメチルエーテル等が挙げられる。これらは１種単独で用いてもよく、またこれらの２種以上を組み合わせて用いてもよい。
【００３８】
可塑剤として、具体的には、フタル酸ジブチル、フタル酸ジオクチル等が挙げられる。
【００３９】
凍結防止剤として、具体的には、エチレングリコール、プロピレングリコール等が挙げられる。
【００４０】
紫外線吸収剤にはベンゾフェノン系、ベンゾトリアゾール系、トリアジン系があり、いずれも使用可能である。
【００４１】
ベンゾフェノン系紫外線吸収剤として、具体的には、２，４−ジヒドロキシベンゾフェノン、２−ヒドロキシ−４−メトキシベンゾフェノン、２−ヒドロキシ−４−メトキシベンゾフェノン−５−スルホン酸、２−ヒドロキシ−４−ｎ−オクトキシベンゾフェノン、２−ヒドロキシ−４−ｎ−ドデシルオキシベンゾフェノン、２−ヒドロキシ−４−ベンジルオキシベンゾフェノン、ビス（５−ベンゾイル−４−ヒドロキシ−２−メトキシフェニル）メタン、２，２’−ジヒドロキシ−４−メトキシベンゾフェノン、２，２’−ジヒドロキシ−４，４’ジメトキシベンゾフェノン、２，２’，４，４’−テトラヒドロキシベンゾフェノン、４−ドデシルオキシ−２−ヒドロキシベンゾフェノン、２−ヒドロキシ−４−メトキシ−２’−カルボキシベンゾフェノン、２−ヒドロキシ−４−ステアリルオキシベンゾフェノン等が挙げられる。
【００４２】
ベンゾトリアゾール系紫外線吸収剤として、具体的には、２−（２’−ヒドロキシ−５’−メチルフェニル）ベンゾトリアゾール、２−（２’−ヒドロキシ−５’−ｔｅｒｔ−ブチルフェニル）ベンゾトリアゾール、２−（２’−ヒドロキシ−３’，５’−ジ−ｔｅｒｔ−ブチルフェニル）ベンゾトリアゾール、２−（２−ヒドロキシ−５−ｔｅｒｔ−オクチルフェニル）ベンゾトリアゾール、２−（２−ヒドロキシ−３，５−ジ−ｔｅｒｔ−オクチルフェニル）ベンゾトリアゾール、２−〔２’−ヒドロキシ−３’，５’−ビス（α，α’−ジメチルベンジル）フェニル〕ベンゾトリアゾール）、メチル−３−〔３−ｔｅｒｔ−ブチル−５−（２Ｈ−ベンゾトリアゾール−２−イル）−４−ヒドロキシフェニル〕プロピオネートとポリエチレングリコール（分子量３００）との縮合物（ＢＡＳＦジャパン（株）製、製品名：ＴＩＮＵＶＩＮ１１３０）、イソオクチル−３−〔３−（２Ｈ−ベンゾトリアゾール−２−イル）−５−ｔｅｒｔ−ブチル−４−ヒドロキシフェニル〕プロピオネート（ＢＡＳＦジャパン（株）製、製品名：ＴＩＮＵＶＩＮ３８４）、２−（３−ドデシル−５−メチル−２−ヒドロキシフェニル）ベンゾトリアゾール（ＢＡＳＦジャパン（株）製、製品名：ＴＩＮＵＶＩＮ５７１）、２−（２’−ヒドロキシ−３’−ｔｅｒｔ−ブチル−５’−メチルフェニル）−５−クロロベンゾトリアゾール、２−（２’−ヒドロキシ−３’，５’−ジ−ｔｅｒｔ−アミルフェニル）ベンゾトリアゾール、２−（２’−ヒドロキシ−４’−オクトキシフェニル）ベンゾトリアゾール、２−〔２’−ヒドロキシ−３’−（３’’，４’’，５’’，６’’−テトラヒドロフタルイミドメチル）−５’−メチルフェニル〕ベンゾトリアゾール、２，２−メチレンビス〔４−（１，１，３，３−テトラメチルブチル）−６−（２Ｈ−ベンゾトリアゾール−２−イル）フェノール〕、２−（２Ｈ−ベンゾトリアゾール−２−イル）−４，６−ビス（１−メチル−１−フェニルエチル）フェノール（ＢＡＳＦジャパン（株）製、製品名：ＴＩＮＵＶＩＮ９００）等が挙げられる。
【００４３】
トリアジン系紫外線吸収剤として、具体的には、ＴＩＮＵＶＩＮ４００（製品名、ＢＡＳＦジャパン（株）製）等が挙げられる。
【００４４】
光安定剤としては、ヒンダードアミン系光安定剤が好ましく、その中で塩基性の低いものがより好ましく、塩基定数（ｐＫｂ）が８以上のものが特に好ましい。具体的には、ビス（２，２，６，６−テトラメチル−４−ピペリジル）サクシネート、ビス（２，２，６，６−テトラメチルピペリジル）セバケート、ビス（１，２，２，６，６−ペンタメチル−４−ピペリジル）２−（３，５−ジ−ｔｅｒｔ−ブチル−４−ヒドロキシベンジル）−２−ブチルマロネート、１−〔２−〔３−（３，５−ジ−ｔｅｒｔ−ブチル−４−ヒドロキシフェニル）プロピニルオキシ〕エチル〕−４−〔３−（３，５−ジ−ｔｅｒｔ−ブチル−４−ヒドロキシフェニル）プロピニルオキシ〕−２，２，６，６−テトラメチルピペリジン、ビス（１，２，２，６，６−ペンタメチル−４−ピペリジル）セバケートとメチル−１，２，２，６，６−ペンタメチル−４−ピペリジル−セバケートとの混合物（ＢＡＳＦジャパン（株）製、製品名：ＴＩＮＵＶＩＮ２９２）、ビス（１−オクトキシ−２，２，６，６−テトラメチル−４−ピペリジル）セバケート、ＴＩＮＵＶＩＮ１２３（製品名、ＢＡＳＦジャパン（株）製）等が挙げられる。
【００４５】
＜シリコーン樹脂含有エマルジョンの製造＞
本実施形態のシリコーン樹脂含有エマルジョンの製造方法としては、均一乳化重合法や多段乳化重合法を用いることができる。多段乳化重合法の代表例としては、水中にて乳化剤及び重合開始剤などの存在下で、不飽和単量体を通常６０〜９０℃の加温下で乳化重合し、この工程を複数段回繰り返し行う方法が挙げられる。
【００４６】
本実施形態のシリコーン樹脂含有エマルジョンを製造する際の乳化重合の方法に関しては特に制限はなく、従来公知の方法を用いることができる。すなわち、例えば、水性媒体中でエチレン性不飽和単量体混合物、有機シラン化合物、乳化剤、ラジカル重合開始剤及び必要に応じて用いられる他の添加剤成分などを基本組成成分とする分散系において、通常６０〜９０℃の加温下にて単量体成分の乳化重合を行う方法を用いることができる。重合系内へのエチレン性不飽和単量体混合物、及び有機シラン化合物の供給方法としては、単量体（エチレン性不飽和単量体及び有機シラン化合物）を一括して仕込む単量体一括仕込み法や、単量体を連続的に滴下する単量体滴下法、単量体と水と乳化剤とを予め混合乳化しておき、これらを滴下するプレエマルジョン法、あるいはこれらを組み合わせる方法などが挙げられる。
【００４７】
本実施形態のシリコーン樹脂含有エマルジョンの製造において、紫外線吸収剤及び／又は光安定剤を用いてもよい。紫外線吸収剤及び／又は光安定剤を導入する方法の例としては、乳化重合時に存在させることにより水性樹脂エマルジョンに導入する方法、紫外線吸収剤及び／又は光安定剤を成膜助剤などと混合してエマルジョンに添加することにより導入する方法、及び紫外線吸収剤及び／又は光安定剤を成膜助剤と混合し、界面活性剤、水を加え乳化させた後、エマルジョンに添加することにより導入する方法が挙げられる。また、紫外線吸収剤と光安定剤とを併用すると、相乗効果により卓越した耐久性を示す。
【００４８】
本実施形態のシリコーン樹脂含有エマルジョンの製造において、乳化重合時の系内のｐＨは、特に限定されるものでないが、ｐＨ４以下で乳化重合を実施することにより、有機シラン化合物の縮合反応が速やかに起こり、乳化重合後に縮合反応が進むことを抑制できるため、製品としての貯蔵安定性が向上するので好ましい。
【００４９】
本実施形態のシリコーン樹脂含有エマルジョンは、乳化重合の終了後、有機シラン化合物のの縮合反応を完結させるために、ｐＨ９〜１２の条件下で６時間以上保持することが好ましい。更には、副生するアルコールを蒸留することにより蒸発除去することが好ましい。
【００５０】
本実施形態のシリコーン樹脂含有エマルジョンの平均粒子径は、マイクロトラック粒度分布計で測定した場合に、１０〜１０００ｎｍであることが好ましい。
【００５１】
本実施形態のシリコーン樹脂含有エマルジョンは、長期の分散安定性を保つため、塩基性物質、例えばアンモニア、ジメチルアミノエタノールなどのアミン類を始めとする塩基性有機化合物、水酸化ナトリウム、水酸化カリウム等のアルカリ金属塩を始めとする塩基性無機化合物等を用いてｐＨ５〜１０の範囲に調整することが好ましい。
【００５２】
本実施形態の重合体［Ａ］のＴｇは、実験的にまたは計算により得られる。実験的には、重合体の動的粘弾性測定や示差走査熱量分析（ＤＳＣ）を行うことにより測定できる。計算では、通常知られているＦｏｘの式：１／Ｔｇ＝Ｗ１／Ｔｇ１＋Ｗ２／Ｔｇ２＋・・・＋Ｗｎ／Ｔｇｎ（Ｗ１、Ｗ２、・・・、Ｗｎは、各エチレン性不飽和単量体の質量分率、Ｔｇ１、Ｔｇ２、・・・、Ｔｇｎは各エチレン性不飽和単量体のホモポリマーＴｇ（Ｋ：絶対温度））により求めることができる。このとき、計算に使用するホモポリマーのＴｇは、例えばポリマーハンドブック（Ｊｏｈｎ  Ｗｉｌｌｅｙ  ＆  Ｓｏｎｓ）に記載されている。
【００５３】
Ｔｇは、塗膜の耐クラック性に大きく影響し、Ｔｇが高い塗膜は柔軟性に劣り、クラックが入りやすくなる場合がある。そのため、耐クラック性に優れる塗膜を得るための重合体のＴｇ（計算値）の上限としては通常５０℃、好ましくは４０℃である。Ｔｇが低いほど、耐クラック性に優れる塗膜を得る事ができる。しかし一方で、Ｔｇの低い塗膜は耐候性が劣る場合がある。そのため、耐候性に優れる塗膜を得るための重合体のＴｇ（計算値）の下限としては通常０℃、好ましくは１０℃である。なお、実施例及び比較例で用いた各エチレン性不飽和単量体のホモポリマーＴｇを表１に記載する。
【００５４】
【表１】
2013256607.tif 000004
【実施例】
【００５５】
以下、実施例及び比較例により本発明を詳細に説明するが、本発明はこれらの例によって何ら限定されるものでない。なお、実施例および比較例中の部および％は、別途明記されていない限りそれぞれ質量部および質量％を示す。また、得られた水性樹脂組成物の塗膜性能評価については、下記に示す配合組成で塗料を調整し、下記に示す試験方法に従って試験を実施した。
【００５６】
＜耐候性評価用  下塗り黒色エナメル塗料の作製＞
・顔料ディスパージョンの作製
分散剤：ＳＮディスパーザント５０２７（商品名、サンノプコ（株）製）  ５．０部
アンモニア水  ０．５部
プロピレングリコール  ２３．５部
水  １４７．８部
タイペークＣＲ−９７（商品名、石原産業（株）製）  ３３３．６部
消泡剤：ＳＮデフォマー１３１０（商品名、サンノプコ（株）製）  ２．９部
上記配合物を卓上サンドミルにて２０分間分散させ、顔料ディスパージョンを得た。
【００５７】
・黒色エナメル塗料の作製
エマルジョン：ポリデュレックスＧ６３３（固形分換算）（商品名、旭化成ケミカルズ（株）製）  ５０．０部
エチレングリコールモノブチルエーテル５０％溶液  １０．０部
テキサノールＣＳ−１２（商品名、チッソ（株）製）  １０．０部
上記顔料ディスパージョン  ５１．３部
増粘剤：アデカノールＵＨ−４３８の１０％水溶液（商品名、旭電化工業（株）製、ウレタン会合タイプ）  ０．１部
カーボンブラック：Ｋ１４（商品名、東洋インキ（株）製）  １１．１部
上記配合物を翼径４５ｍｍの撹拌羽根を用い、スリーワンモーター攪拌機にて２０分間分散させ、黒色エナメル塗料を得た。なお、エチレングリコールモノブチルエーテル５０％溶液については、添加による凝集物の発生を防ぐため、エマルジョンを撹拌しながら少量ずつ滴下した。
【００５８】
＜防汚性及び耐候性評価用クリヤー塗料の作製＞
実施例及び比較例で得られたエマルジョン５０部（固形分換算）に対し、エチレングリコールモノブチルエーテル５０％溶液１０部、テキサノールＣＳ−１２（商品名、チッソ（株）製）１０部、水１０部を、上記黒色エナメル塗料の作製と同様にして、スリーワンモーター攪拌機にて２０分間分散させ、防汚性及び耐候性評価用クリヤー塗料を得た。
【００５９】
＜試験方法＞
実施例及び比較例のエマルジョンについて、下記に示す性状の測定を行った。その結果を表２に示す。
【００６０】
・粒子径の測定
エマルジョンの平均粒子径を、リーズ＆ノースラップ社製のマイクロトラック粒度分布計にて測定した。
【００６１】
・固形分率の測定
予め質量の分かっているアルミ皿に、エマルジョンを１ｇ秤量し、恒温乾燥機で１０５℃にて３時間乾燥した後、シリカゲルを入れたデシケーター中で、３０分放冷後に精秤した。当該物質の乾燥後質量を乾燥前質量で割ったものを固形分率とした。
【００６２】
・粘度の測定
エマルジョンの粘度を、東機産業（株）製のＢ型粘度計  ＴＶＢ−１０にて測定した。粘度が５００ｍＰａ・ｓ未満のエマルジョンについてはＮｏ．２のローターを、粘度が５００ｍＰａ・ｓ以上のエマルジョンについてはＮｏ．３のローターを用い、設定６０ｒｐｍにて、１分間回転後の粘度を測定した。
【００６３】
＜塗膜性能の評価方法＞
・防汚性
図１に示した折り曲げ板形状の硫酸アルマイト板の山側の１５０×１００ｍｍの面に、塗板の汚れ状態を視認しやすくする目的で市販の水性白色エナメル塗料を塗工し、５０℃にて２日間養生した。この上に上記の防汚性評価用クリヤー塗料を約１００μｍの厚さでバーコート塗装し、５０℃にて７日間養生した。この試験塗板を屋外にて、山側の７５×１００ｍｍの面が上方になるようにして、地面に対して塗装面（山側の１５０×１００ｍｍの面）が垂直に、かつ北方向になるように固定した。曝露開始から２ヶ月後の雨筋汚染性を、下記に示す基準に従って目視判定した。その結果を表２に示す。
◎：汚れはほとんど見られない。
○：汚れは少し見られるが、雨筋汚れは見られない。
△：全体的に汚れが見られ、雨筋汚れが少し見られる。
×：雨筋汚れが著しく見られる。
【００６４】
・耐候性
前記の下塗り用黒色エナメル塗料を硫酸アルマイト板に、塗料として約１００μｍの厚みでバーコート塗装し、１００℃で１時間乾燥させた。次いで、該黒色エナメル塗膜上に前記クリヤー塗料をバーコート塗装にて、同様に１００μｍの厚みで塗工し、５０℃で１週間乾燥することにより、耐候性評価用サンプル塗板を得た。得られた塗板の６０度―６０度鏡面反射率を初期光沢値として測定した。引き続き、アイスーパーＵＶテスターＳＵＶ−Ｗ２３（岩崎電気株式会社製）により、下記に示す試験条件にて、曝露６００時間経過後の光沢値を測定し、初期光沢値に対する割合（これを光沢保持率と定義する）を算出し、下記の基準に従って評価した。
（アイスーパーＵＶテスターの試験条件）
照度：１０００Ｗ／ｍ２
照射：６３℃、５０％ＲＨ、８時間
暗黒・湿潤：３０℃、９６％ＲＨ以上、４時間
（耐候性の判定基準）
◎：光沢保持率９０％以上
○：光沢保持率８０％以上９０％未満
△：光沢保持率７０％以上８０％未満
×：光沢保持率７０％未満
【００６５】
＜シリコーン樹脂含有エマルジョンの製造＞
［実施例１］
撹拌機、還流冷却器、滴下槽および温度計を取り付けた反応容器に水３８１部および乳化剤として、アクアロンＫＨ−１０２５（２５％水溶液、第一工業製薬（株）製）を７．２部添加し、反応容器を加熱した。反応容器内の液温が８０℃に到達したところで、２％過硫酸アンモニウム水溶液（以下ＡＰＳと略す）を１１．３部添加した。その５分後、重合の第一段階として、エチレン性不飽和単量体混合物（合計３７５質量部）：メチルメタクリレート１４０．６部、シクロヘキシルメタクリレート３７．５部、ブチルメタクリレート３３７．５部、ブチルアクリレート１５０部、メタクリル酸３．８部、アクリル酸３．８部及びアクリルアミド１．９部、乳化剤：ＫＨ−１０２５を１５部、重合開始剤：２％ＡＰＳ水溶液１８．８部並びに水２４６．６部よりなる混合液をホモミキサーにより乳化して得られたプレ乳化液を、滴下用溶液より９０分かけて滴下した。一方、有機シラン化合物として、γ−メタクリロキシプロピルトリメトキシシラン  ＳＺ６０３０（東レ・ダウコーニング（株）製）２．７部、メチルトリメトキシシラン  Ｚ６３６６（東レ・ダウコーニング（株）製）１２．７部、ジメチルジメトキシシラン  Ｚ６３２９（東レ・ダウコーニング（株）製）２０．３部及びジフェニルジメトキシシラン  ＫＲ−２１７（信越シリコーン（株）製）４．８部からなる混合液を、上記プレ乳化液とは別のラインで９０分かけて滴下した。滴下中は反応容器内の液温を８０℃に保った。滴下終了後、プレ乳化液の滴下容器に水２０部を投入して容器の底面を簡単にすすぎ、そのすすぎ液を反応容器内に投入して、３０分間８０℃に保った。
【００６６】
重合の第二段階として、エチレン性不飽和単量体混合物（合計３７５質量部）：メチルメタクリレート１９８．４部、シクロヘキシルメタクリレート３７．５部、ブチルメタクリレート３７．５部、ブチルアクリレート９２．３部、メタクリル酸３．８部、アクリル酸３．８部及びアクリルアミド１．９部、乳化剤：ＫＨ−１０２５を１５部、重合開始剤：２％ＡＰＳ水溶液１８．８部並びに水２４６．６部よりなる混合液から、重合の第一段階と同様にプレ乳化液を作製し、９０分かけて滴下した。また有機シラン化合物として、γ−メタクリロキシプロピルトリメトキシシラン  ＳＺ６０３０（東レ・ダウコーニング（株）製）２．７部、メチルトリメトキシシラン  Ｚ６３６６（東レ・ダウコーニング（株）製）１２．７部、ジメチルジメトキシシラン  Ｚ６３２９（東レ・ダウコーニング（株）製）２０．３部及びジフェニルジメトキシシラン  ＫＲ−２１７（信越シリコーン（株）製）４．８部からなる混合液を重合の第一段階と同様、プレ乳化液とは別のラインで９０分かけて滴下した。滴下終了後は第一段階と同様に水２０部でプレ乳化液の容器をすすいで反応容器へ投入し、反応容器内の液温を８０℃で９０分保った後、室温まで冷却した。その水素イオン濃度を測定したところ、ｐＨは２．５〜３．５の範囲であった。更に２５質量％アンモニア水を７．５部添加して撹拌し、エマルジョンの固形分率が理論値として４２％になるよう、水を加えて調整し、１１０メッシュのフィルターで濾過してシリコーン樹脂含有エマルジョンを得た。得られたエマルジョンの水素イオン濃度を測定したところ、ｐＨは８〜９の範囲であった。なお、エマルジョン製造時に使用したすべての物質について、重合の第一段階及び第二段階で使用したエチレン性不飽和単量体混合物の合計量１００質量部に対する比率として、表２に示した。また乳化剤及び重合開始剤については、固形分として示した。
【００６７】
［実施例２〜５］
実施例１と同様に、表２に示す比率の物質を用いて乳化重合を行い、シリコーン樹脂含有エマルジョンを得た。なお、実施例５で得られたエマルジョンについては、粘度が非常に高く、バーコート塗装が可能なクリヤー塗料の作製が困難と予想されたため、エマルジョンの固形分率が理論値として４０％になるよう、水を加えて調整した。
【００６８】
＜シリコーン樹脂を含まないエマルジョンの製造＞
［比較例１〜３］
実施例と同様に、表２に示す比率の物質を用いて乳化重合を行い、シリコーン樹脂を含まないエマルジョンを得た。
【００６９】
【表２】
2013256607.tif 000005
【産業上の利用可能性】
【００７０】
本発明のシリコーン樹脂含有エマルジョンにより得られる塗膜は、防汚性と耐候性に優れるため、コンクリート、セメントモルタル、スレート板、石膏ボード、押出成形板及び発泡性コンクリート等の無機建材、織布及び不織布を基材とした建材、並びに金属建材等の各種下地に対する塗料又は建築仕上げ材として有用である。このため、本発明は産業の各分野において高い利用可能性を有する。
【図１】
2013256607.tif 000008